(57)【要約】【課題】    フィンへの成形時の耐カラー割れを、確実に、再現性良く改善したアルミニウム合金フィン材を提供することを目的とする。【解決手段】    Ａｌ純度が９９．００％以上、板厚が０．１５ｍｍ以下であるアルミニウム合金フィン材のＳＥＭ−ＥＢＳＰ法による測定結果で、隣接する結晶粒の方位差が２°以上となる大傾角粒１ａの最大の長さＬが２０μｍ以下であって、この大傾角粒内の亜結晶粒２の平均粒径（例えばｌ1 、ｌ2 、ｌ3 を平均化した粒径) を２．５μｍ以下とする。【選択図】      図１
2006104488.tif 000002
【特許請求の範囲】
【請求項１】
Ａｌ純度が９９．００％以上、板厚が０．１５ｍｍ以下であるアルミニウム合金フィン材であって、５０００倍のＴＥＭ観察において粒径が５μｍ以上の金属間化合物を有さず、このフィン材のＳＥＭ−ＥＢＳＰ法による測定結果で、隣接する結晶粒の方位差が２°以上となる大傾角粒の最大の長さが２０μｍ以下であって、この大傾角粒内の亜結晶粒の平均粒径が２．５μｍ以下であることを特徴とする成形加工性に優れたアルミニウム合金フィン材。
【請求項２】
前記フィン材が、熱間圧延後に９７％以上の加工率で冷間圧延されたものである請求項１記載のアルミニウム合金フィン材。
【請求項３】
前記フィン材が、質量％で、Ｓｉ：０．２５％以下、Ｆｅ：０．８５％以下、Ｍｎ：０．００５〜０．５０％、Ｔｉ：０．１５％以下で、残部がＡｌ及び不可避的不純物からなる組成を有している請求項１または２に記載のアルミニウム合金フィン材。
【発明の詳細な説明】
【技術分野】
【０００１】
本発明は、耐カラー割れ性乃至バーリング加工性などの成形加工性に優れたアルミニウム合金フィン材（以下、アルミニウムを単にＡｌとも言う）に関するものである。
【背景技術】
【０００２】
エアコンなどの熱交換器のフィンに用いられるアルミニウム合金フィン材は、成形性乃至加工性の良い、Ａｌ純度が９９．００％以上の純アルミニウム系Ａｌ合金が汎用されている。
【０００３】
エアコンなどの高効率化や軽量化のために、アルミニウム合金フィン材は、近年益々薄肉化され、板厚が０．１５ｍｍ（１５０μｍ）以下、最近では０．０９ｍｍ（９０μｍ）程度にまで薄肉化されている。
【０００４】
従来から、アルミニウム合金フィン材の成形法には、ドロー方式、ドローレス方式およびドロー・ドローレス複合方式（コンビネーション成形法）がある。ドロー方式は張出し、絞り、打ち抜き（バーリング、ピアスバーリング) 、リフレアーの工程、ドローレス方式はバーリング、しごき（アイアニング）、リフレアー成形の工程、ドロー・ドローレス複合方式は張出し、絞り、バーリング、しごき、リフレアーの工程から成る。
【０００５】
これら何れの成形法でも、銅管における管用穴カラーを成形する、打ち抜き (バーリング) とリフレアー成形は、アルミニウム合金フィン材にとって必要不可欠な成形工程である。ただ、これらの成形は、板厚が１５０μｍ以下にまで薄肉化されたアルミニウム合金フィン材にとって、過酷な成形となる。このため、これら成形中には、しばしばカラー割れと言われる割れが生じることがある。バーリング加工時に加工端面に微細な亀裂が生じ、これが次工程のアイアニング時にカラー割れとなる。
【０００６】
このようなカラー割れが生じた場合、フィン成形された成形品のカラー穴に銅管を通してその銅管を拡管する際に、積層したフィンの間隔が極端に狭くなってしまうという、所謂アベック現象が生じ易くなり、熱交換器の通風抵抗の増大の原因になる。また、フィンの外観を損ね、製品としての価値を低下させてしまう。
【０００７】
これに対して、薄肉化されても、バーリング加工性や耐カラー割れ性に優れたアルミニウム合金フィン材が従来から種々提案されている。その代表的な技術は、アルミニウム合金フィン材の粗大金属間化合物数を少なくするとともに、結晶粒を亜結晶粒化させるなど、結晶粒を微細化させることである。
【０００８】
この趣旨に沿って、粗大および微細金属間化合物のサイズやその分散状態とともに、例えば、亜結晶粒（サブグレイン）の平均粒径を０．８〜２．０μｍ程度とすることが提案されている (特許文献１、２参照）。また、亜結晶粒規定の他に、Ａｌ−Ｍｎ系合金フィン材の旧結晶粒の平均バンド幅を５００μｍ以下とすることが提案されている (特許文献３参照）。
【特許文献１】特開平7-197161号公報 (特許請求の範囲)
【特許文献２】特開平8-193235号公報 (特許請求の範囲)
【特許文献３】特開2002-173725 号公報 (特許請求の範囲、段落0023)
【発明の開示】
【発明が解決しようとする課題】
【０００９】
板厚が１５０μｍ以下、あるいは９０μｍ程度にまで薄肉化されたＡｌ合金フィン材にとって、数μｍ、あるいは数十μｍ単位の大きさの金属間化合物や亜結晶粒の平均粒径は、耐カラー割れ性に大きく影響する。したがって、これらを微細化するほど、確かにバーリング加工時やリフレアー成形時の耐カラー割れ性は向上する。
【００１０】
また、上記特許文献３は、Ａｌ−Ｍｎ系合金フィン材の旧結晶粒の平均バンド幅を５００μｍ以下の微細なものにするものではなく、厳密には、平均バンド幅が５００μｍを超えている粗大な旧結晶粒が存在しないというものである。具体的には、その明細書段落００２３の実施例に記載の通り、フィン材を５０倍の光学顕微鏡で組織観察し、平均バンド幅が５００μｍを超えている粗大な旧結晶粒が存在するか否かを判別しているものである。即ち、平均バンド幅が５００μｍを超えている粗大な旧結晶粒が観察されていなければ、旧結晶粒の平均バンド幅が５００μｍ以下であると見なしているのみである。したがって、平均バンド幅が５００μｍを超えている粗大な旧結晶粒が存在しないことは分かるものの、旧結晶粒の平均バンド幅が、５００μｍ以下の、具体的にどのような数値のレベルになっているかは全く不明である。
【００１１】
更に、平均バンド幅が５００μｍを超える粗大な旧結晶粒は、板厚が１５０μｍ以下にまで薄肉化されたＡｌ合金フィン材にとって、その板厚を超えるものであり、当然、成形性に良かろうはずは無い。
【００１２】
しかも、最近では、これら粗大な旧結晶粒を実質的に無くし、しかも、これら金属間化合物や亜結晶粒の平均粒径を細かくしたものでも、バーリング加工時やリフレアー成形時にカラー割れが生じるという問題がある。
【００１３】
これは、バーリング加工やリフレアー成形の成形条件側もより一層成形条件が厳しくなっていることにも起因する。したがって、このような環境において、バーリング加工やリフレアー成形の際のカラー割れに影響する、これまで認識されていなかった、Ａｌ合金フィン材の組織などの新たな因子を探索して、耐カラー割れを改善することが求められていた。
【００１４】
本発明はこの様な事情に着目してなされたものであって、その目的は、組織などの改善によって、フィンへの成形時の耐カラー割れを、確実に、再現性良く改善したアルミニウム合金フィン材を提供しようとするものである。
【課題を解決するための手段】
【００１５】
この目的を達成するために、本発明の耐カラー割れに優れたアルミニウム合金フィン材の要旨は、Ａｌ純度が９９．００％以上、板厚が０．１５ｍｍ以下であるアルミニウム合金フィン材であって、５０００倍のＴＥＭ観察において粒径が５μｍ以上の金属間化合物を有さず、このフィン材のＳＥＭ−ＥＢＳＰ法による測定結果で、隣接する結晶粒の方位差が２°以上となる大傾角粒の最大の長さが２０μｍ以下であって、この大傾角粒内の亜結晶粒の平均粒径が２．５μｍ以下であることとする。
【発明の効果】
【００１６】
本発明者らは、これまで認識されていなかった、アルミニウム合金フィン材の個々の結晶方位に注目し、この個々の結晶方位が、バーリング加工やリフレアー成形の際のカラー割れに影響しているのではと推測した。
【００１７】
そこで、これまでは、金属間化合物数や結晶粒微細化の観点から、ＳＥＭ乃至ＴＥＭのレベルでしか組織観察されていなかったアルミニウム合金フィン材について、ＳＥＭ−ＥＢＳＰ法により観察した。このＳＥＭ−ＥＢＳＰ法は、Ｓｃａｎｎｉｎｇ  Ｅｌｅｃｔｒｏｎ  Ｍｉｃｒｏｓｃｏｐｙ−Ｅｌｅｃｔｒｏｎ  Ｂａｃｋ  Ｓｃａｔｔｅｒｄ  ｄｉｆｆｒａｃｔｉｏｎ  Ｐａｔｔｅｒｎ法の略称であり、ＳＥＭ画面上にあらわれる個々の結晶粒に電子ビ−ムを照射し、その回折電子から個々の結晶方位を同定するものである。
【００１８】
本発明者らは、このＳＥＭ−ＥＢＳＰ法を適用し、耐カラー割れ性の異なる種々のアルミニウム合金フィン材の結晶方位分布をＥＢＳＰ法により解析し、互いに比較観察した。
【００１９】
この結果、粗大な旧結晶粒を実質的に無くし、しかも、これら金属間化合物や亜結晶粒化して結晶粒を細かくしたものでも、大傾角粒のサイズが一定以上大きいものでは、バーリング加工時やリフレアー成形時にカラー割れが生じていることを知見した。即ち、上記要旨の通り、隣接する結晶粒の方位差が２°以上となる大傾角粒の最大の長さが２０μｍ以下の場合に、再現性良く、耐カラー割れ性が改善されることを知見した。
【００２０】
隣接する結晶粒の方位差が２°以上となる大傾角粒の最大の長さが２０μｍ以下の場合、個々の亜結晶粒の三次元拘束力が大きくなり、均一変形が生じる。これに対して、亜結晶粒化して結晶粒を細かくしたものでも、それらの亜結晶粒を取り囲む大傾角粒のサイズが大きいと、変形が局所化するため、カラー割れ性は改善されない。
【００２１】
アルミニウム合金フィン材のバーリング加工やリフレアー成形の際には、応力−歪み曲線において、応力が最大となる範囲を超えて歪みが加わる場合がある。このような強い歪みが加わるバーリング加工やリフレアー成形では、局部伸びや限界変形能が重要となってくる。そして、局部伸びや限界変形能が重要となる加工においては、亜結晶粒が微細で、かつ、これら亜結晶粒を取り囲む大傾角粒が小さいほど、加工性がよくなると考えられる。
【００２２】
本発明では、このフィン材の結晶方位分布の状態を、前記した要旨の通り、フィン材のＳＥＭ−ＥＢＳＰ法による測定結果で、隣接する結晶粒の方位差が２°以上となる大傾角粒の最大の長さが２０μｍ以下であると規定する。
【００２３】
また、本発明では、従来の亜結晶粒の微細化を踏襲して、この大傾角粒内の亜結晶粒の平均粒径が２．５μｍ以下であると規定する。更に、本発明において、数μｍ、あるいは数十μｍ単位の大きさの粗大な金属間化合物は、板厚が１５０μｍ以下にまで薄肉化されたＡｌ合金フィン材の耐カラー割れ性にとって、致命的となるので、前提として排除する。このため、上記要旨の通り、５０００倍のＴＥＭ観察において粒径が５μｍ以上の金属間化合物を有さないものと規定する。
【００２４】
これらの要件によって、例え、バーリング加工やリフレアー成形の成形条件側がより一層厳しくなったとしても、確実に耐カラー割れを改善したアルミニウム合金フィン材を提供できる。
【発明を実施するための最良の形態】
【００２５】
以下に、本発明アルミニウム合金フィン材の実施態様につき具体的に説明する。図１、２に、ＳＥＭ−ＥＢＳＰ法により観察されるアルミニウム合金フィン材の組織（フィン材平面方向）を模式的に示す。図１、２において、１ａ、１ｂ、１ｃ、１ｄ、１ｅが個々の大傾角粒で、隣接する結晶粒の方位差が２°以上となる大傾角粒である。また、２が大傾角粒内の亜結晶粒、３が各大傾角粒の粒界を各々示す。
【００２６】
(大傾角粒の最大の長さ)
図１、２のように、亜結晶粒２を微細化させたアルミニウム合金フィン材では、これら亜結晶粒２を取り囲む形で大傾角粒１ａが存在する。図１の大傾角粒１ａに注目すると、Ｌが大傾角粒１ａの最大の長さ、ｌ1 、ｌ2 、ｌ3 が亜結晶粒２の粒径である。
【００２７】
この大傾角粒最大長さの測定は、ＳＥＭによる一万倍の電子顕微鏡組織を、ＥＢＳＰ法によって方位解析することによって求める。この方位解析においては、先ず大傾角粒１ａの粒界３を決定するため、２次元観察した結晶組織において結晶の方位を測定し、隣接する結晶粒の方位差が２°以上となる結晶間の境界３を、大傾角粒１ａの粒界とする。すなわち、隣接する結晶粒の方位差が２°未満の結晶粒同士は、大傾角粒1 ａの中に存在する亜結晶粒である。前記２次元観察（方位解析）はフィン材の板の平面方向（視野：１ｍｍ×１ｍｍ以上）に対して行うものとする。
【００２８】
本発明では、この大傾角粒１ａの最大の長さＬを２０μｍ以下とする。図２は、この大傾角粒１ａ、１ｂ、１ｃ、１ｄ、１ｅの個々の最大の長さＬが２０μｍ以下であるフィン材組織を模式的に示している。
【００２９】
大傾角粒１ａの中に存在する亜結晶粒群は、方位差が小さいことから、外部応力が加わった時にこれら亜結晶粒群が優先的に変形する。すなわち、変形は大傾角粒を一つの単位として進行すると考えられる。したがって、大傾角粒１ａの最大の長さＬが２０μｍを超えて大きくなった場合、亜結晶粒２を微細化させたものでも、フィンへの成形加工に伴う変形が局所化する。このため、フィンへの成形加工のように大きな歪みが加えられる成形においては、応力集中や歪集中によって割れが発生しやすくなる。この結果、再現性良く、耐カラー割れ性を向上できないと考えられる。
【００３０】
一方、大傾角粒１ａ、１ｂ、１ｃ、１ｄ、１ｅの個々の最大の長さＬが２０μｍ以下であるフィン材組織では、変形の単位が小さくなるため、フィンへの成形加工のように大きな歪みが加えられる成形においても、応力集中や歪み集中等に起因する割れの発生を抑制できるためと考えられる。
【００３１】
この大傾角粒１ａは、フィン材製造の際に、冷間圧延によって形成された加工組織が最終焼鈍の際に回復・再結晶によって生じるものである。したがって、特許文献３で規定する、粗大な旧結晶粒のように、圧延前に既に存在していた結晶粒が圧延によって引き伸ばされたもので、焼鈍によっても残留しているような結晶粒、とは本質的に異なる。
【００３２】
また、前記した通り、特許文献３で規定する平均バンド幅が５００μｍを超える粗大な旧結晶粒は、板厚が１５０μｍ以下にまで薄肉化されたフィン材にとって、その板厚を超えるものである。したがって、その大きさからして、フィン材の成形性に悪影響を及ぼすことが自明である。これに対して、本発明の大傾角粒１ａは、その最大の長さＬが２０μｍ程度の微細な領域を境として、フィン材の成形性に影響を与えている。したがって、この大傾角粒のフィン材の成形性への影響はこれまで不明であった。この点からも、特許文献３で規定する粗大な旧結晶粒と、本発明の大傾角粒１ａとは本質的に異なることが分かる。
【００３３】
更に、特許文献３で規定するフィン材の５００μｍを超える粗大な旧結晶粒の平均バンド幅は、特許文献３で記載するような５０倍の倍率の光学顕微鏡によっても観察可能であるが、本発明の大傾角粒１ａは、ＳＥＭ−ＥＢＳＰ法によらなければ、観察できない。これは、光学顕微鏡では、本発明のような大傾角粒１ａと小傾角粒とを識別できないからである。したがって、この個々の方位測定のしにくさからも、大傾角粒のフィン材の成形性への影響はこれまで不明であった。
【００３４】
しかも、ＳＥＭ−ＥＢＳＰ法によるアルミニウム合金フィン材の大傾角粒最大長さの測定の際、測定試料であるフィン材表面の研磨などの調整は、特許文献３で規定する旧結晶粒の光学顕微鏡による観察と異なり、慎重に行なう必要がある。例えば、フィン材の大傾角粒最大長さの測定は、フィン材表面組織を測定することによって行なうことが好ましい。しかし、この際に、フィン材表面に歪みが入るような研磨をすると、研磨によって付与される歪みによって、隣接する結晶粒の方位差が変化してしまい、実際のフィン材のものとは違う、全く別の組織を測定することになりかねない。
【００３５】
なお、ＳＥＭ−ＥＢＳＰ法によるフィン材の大傾角粒の最大の長さ測定は、フィン材の表面にて行い、フィン材の平面方向の大傾角粒の最大の長さを測定することが好ましい。フィン材の厚み方向と平面方向の大傾角粒の最大の長さとに、実質的な差は無く、Ｌ−ＳＴ面において粗大な組織はＬ−Ｔ面においても粗大な組織となる。また、フィン材の厚み方向の測定は、前記したように、フィン材に歪みが入らないような調整方法によって測定するのが困難であることによる。
【００３６】
(亜結晶粒の平均粒径)
本発明では、従来の亜結晶粒の微細化を踏襲して、アルミニウム合金フィン材の、上記大傾角粒１ａ内の亜結晶粒２の粒径（例えばｌ1 、ｌ2 、ｌ3 ）を平均化した平均粒径を２．５μｍ以下とする。亜結晶粒２の平均粒径が２．５μｍを超えて大きくなった場合、前記大傾角粒１ａの最大の長さＬを２０μｍ以下としても、再現性良く、耐カラー割れ性を向上できない。
【００３７】
この亜結晶粒（サブグレイン）の平均粒径は、アルミニウム合金フィン材を機械研磨した後に電解エッチングした表面を、５０００〜１００００倍の倍率でＴＥＭ（透過型電子顕微鏡）を用いて観察し、切片法で算出したサブグレインの圧延方向に垂直な方向の長さと平行な方向の長さとの平均の長さである。
【００３８】
（金属間化合物）
更に、本発明では、粗大な金属間化合物は、板厚が１５０μｍ以下にまで薄肉化されたアルミニウム合金フィン材の耐カラー割れ性にとって、致命的となるので、排除する。このため、５０００倍のＴＥＭ観察において、粒径が５μｍ以上の粗大な金属間化合物を有さないものと規定する。
【００３９】
なお、この金属間化合物の粒径は、ＴＥＭ観察における、個々の金属間化合物の面積を同等の面積を有する円に換算して、その円の直径を粒径とする。
【００４０】
これらの要件によって、たとえ、バーリング加工やリフレアー成形の成形条件側がより一層厳しくなったとしても、確実に、再現性良く、アルミニウム合金フィン材の耐カラー割れ性を向上できる。
【００４１】
(化学成分組成)
次ぎに、本発明が対象とするフィン材のアルミニウム合金成分組成について説明する。本発明フィン材のアルミニウム合金としては、フィンへの成形性、加工性の良い、Ａｌ純度が９９．００％以上の、例えばＡ１２００などの純アルミニウム系アルミニウム合金が選択される。Ａｌ純度が９９．００％未満では、他の元素による影響で、粒径が５μｍ以上の粗大な金属間化合物が生成しやすく、また、前記大傾角粒の最大の長さを２０μｍ以下とできなくなる可能性もある。
【００４２】
ただ、フィン材として必要な強度である１２０ＭＰａ以上を得たり、あるいは成形性向上のために結晶粒を微細化させたりするため、他の元素を含むことを許容する。例えば、他の元素を含むことを許容した好ましい成分組成としては、質量％で、Ｓｉ：０．２５％以下、Ｆｅ：０．８５％以下、Ｍｎ：０．００５〜０．５０％、Ｔｉ：０．１５％以下で、残部がＡｌ及び不可避的不純物である。これら好ましい成分組成における、各元素の意義を以下に説明する。
【００４３】
（Ｓｉ）
Ｓｉは不可避的不純物元素であるが、粗大金属間化合物を形成し、耐カラー割れ性を阻害する。したがって、Ｓｉは０．２５％以下に規制する。
【００４４】
（Ｍn 、Ｆe ）
Ｍn とＦe は一部がアルミニウムに固溶することにより強度を向上させ、また、合金板中にＡl −Ｆe 系、Ａl −Ｆe −Ｍn 系の非常に硬い析出物となって均一に分散し、冷間圧延時には、その析出物の周囲に転位が多く生成され、それによりサブグレインを微細化させる効果がある。
【００４５】
しかし、Ｍn の含有量が０. ００５％未満であると、所望の強度、サブグレイン微細化の効果が得られない。また、Ｆe の含有量が０. ０５％未満であると、所望の強度、サブグレイン微細化の効果が得られない可能性がある。
【００４６】
一方、Ｍn の含有量が０. ５％を超え、Ｆe の含有量が０. ８５％、より厳しくは０．７％を超えると加工硬化が促進し易くなると共に、粗大な粗大金属間化合物の生成数が多くなり、これがピアスバーリング時、アイアニング時に割れ発生の起点となり、成形性が劣化する。
【００４７】
よって、Ｍn の含有量は０. ００５〜０. ５％の範囲、Ｆe の含有量は０. ８５％以下、好ましくは０. ０５〜０．７％の範囲とする。
【００４８】
(Ｔi)
Ｔi は鋳塊の結晶粒を微細化させ、かつ成形性を向上させる元素である。ただ０. ００５％未満ではその効果が得られない可能性がある。また０. １５％を超えて含有すると、粗大な晶出物を生成し、成形性を低下させる。よって、Ｔi の含有量は０. １５％以下、好ましくは０. ００５〜０. １５％とする。
【００４９】
その他、ＭｇはＭn と同様の効果を示すので、Ｍn の一部あるいは全部に替えて、Ｍｇを０．２〜０．４％含有させても良い。Ｍｇの含有量が０．２％未満では効果が無く、一方０．４wt％を超えると、加工硬化が促進し易くなるとともに粗大な金属間化合物が生成され、成形性、加工性が低下して、カラー割れが生じやすくなる。
【００５０】
(製造方法)
次ぎに、本発明Al合金板の製造条件について以下に説明する。
Ａｌ合金鋳塊を４００〜５６０℃の温度で、例えば１〜１２時間保持する均質化熱処理を施した後、熱間圧延を行う。均質化熱処理の加熱温度が４００℃未満では熱間加工性の低下を招き、５６０℃を越えると加熱中で析出する微細金属間化合物が粗大化する。そのため、５μｍを超える粗大金属間化合物が生じやすくなる。
【００５１】
続いて熱間圧延を行うが、熱間圧延の終了温度は３００℃以下とすることが好ましい。終了温度が３００℃を超えると、熱延板が再結晶組織となって、最終焼鈍時に、冷間圧延条件や焼鈍条件にもよるが、フィン材の前記大傾角粒の最大の長さが２０μｍを超える可能性が高い。このため、熱間圧延終了温度はできるだけ低い温度とし、熱延板を加工組織とすることが好ましい。
【００５２】
この熱間圧延終了後、好ましくは９７％以上の加工率の冷間圧延を施し、０．１５ｍｍ以下であるアルミニウム合金フィン材の所望板厚とする。大傾角粒は、前記した通り、冷間圧延によって形成された加工組織が最終焼鈍の際に回復・再結晶によって生じるものである。したがって冷間圧延の加工率が多いほど、転位密度が高くなり、焼鈍の際の回復・再結晶化の核が多くなるため大傾角粒の長さが小さくなる。この点、９７％未満の加工率では、最終焼鈍時に、焼鈍条件にもよるが、フィン材の前記大傾角粒の最大の長さが２０μｍを超える可能性が高い。
【００５３】
このような９７％以上の加工率の冷間圧延を施すためには、熱間圧延終了時（熱延板）の板厚を、例えば３．０ｍｍ以上とできるだけ厚くして、続く冷間圧延加工率を大きくすることが好ましい。
【００５４】
最終調質焼鈍は２００〜３００℃の範囲で、例えば、保持を０．５〜８時間行う。２００℃未満では充分な組織の回復効果が得られない。このため、耐カラー割れ性が改善できない。一方、３００℃を超えると、フィン材の前記大傾角粒の最大の長さが２０μｍを超える可能性が高く、前記粗大再結晶粒が生成しやすくなり、やはり耐カラー割れ性が低下する。
【００５５】
但し、上記した成分組成や製造条件を最適化して製造しても、フィン材の実際の工業的な製造においては、フィン材の前記大傾角粒の最大の長さが規定よりも外れる場合も起こりうる。前記大傾角粒の最大の長さは、他の不純物元素の影響や、他の製造条件の影響も受けやすく、上記成分組成や製造条件を最適化して製造した場合であっても、前記大傾角粒の最大の長さが異なることも起こりうるからである。
【００５６】
したがって、製造されたフィン材の耐カラー割れ性を確実に保障するためには、製造されたフィン材のＳＥＭ−ＥＢＳＰ法による測定結果で、隣接する結晶粒の方位差が２°以上となる大傾角粒の最大の長さが２０μｍ以下であるか否か、検証乃至確認する必要がある。
【実施例】
【００５７】
次に、本発明の実施例を説明する。表１に示すＡ〜Ｅの各組成の１０００系アルミニウム合金を溶製し、表2 に示す条件で、均質化熱処理 (均熱処理と略記) および、その温度から熱間圧延し、更に、冷間圧延後、最終焼鈍を行なって、板厚１００μｍのアルミニウム合金板を製造しフィン材供試材とした。
【００５８】
得られたフィン材供試材の組織として、粒径５μm 以上の粗大金属間化合物の有無、大傾角粒の最大の長さ、亜結晶粒の平均粒径の、前記した各測定法による測定結果を表２に示す。
【００５９】
得られたフィン材供試材の特性として、０．２％耐力、耐カラー割れ性評価結果も表2 に示す。ここで、引張試験はJIS Z 2201にしたがって行うとともに、試験片形状はJIS 5 号試験片で行った。また、クロスヘッド速度は5mm/分で、試験片が破断するまで一定の速度で行った。
【００６０】
耐カラー割れ性評価は、フィン材供試材のバーリング加工試験により行った。試験条件は、バーリングポンチ径: φ７. ３mm、ピアシングポンチ径: ４. ３〜５. ６mmφ、バーリング加工率: ３１. ５〜７２. ８％とし、粘度２. ０cSt のプレス油を用いて、試験を行い、３０％の割れが生じる加工率を限界バーリング加工率と定義して評価を行った。この試験条件は、実際のドロー・ドローレス複合方式の成形法（打ち抜き条件：カラーハイト１．３ｍｍ、カラー内径７．３ｍｍφ）に対応している。
【００６１】
そして、耐カラー割れ性の評価基準は、上記実際のドロー・ドローレス複合方式の成形法によって、カラー割れが生じないように、限界バーリング加工率をより厳しく設定した。即ち、従来は限界バーリング加工率が５０％以上のものを耐カラー割れ性が良いとして○と評価していたが、限界バーリング加工率が５５％以上のものを、耐カラー割れ性が良いとして○と評価し、５５％未満のものを、耐カラー割れ性が悪いとして×と評価した。
【００６２】
発明例１〜４のフィン材は、表１に示すＡ〜ＤのＡｌ純度が９９．００％以上の１０００系アルミニウム合金であり、粒径が５μｍ以上の金属間化合物を有さず、大傾角粒の最大の長さが２０μｍ以下であって、この大傾角粒内の亜結晶粒の平均粒径が２．５μｍ以下である。この結果、フィン材として必要な１２０ＭＰａ以上の０．２％耐力を有した上で、耐カラー割れ性に優れている。
【００６３】
これに対して、比較例５〜８、１０〜１２は、各々発明例と同じアルミニウム合金を用いている。そして、比較例５、６、７、１１、１２は粒径が５μｍ以上の粗大金属間化合物を有さないにもかかわらず、大傾角粒内の亜結晶粒の平均粒径が２．５μｍを超えるか、大傾角粒の最大の長さが２０μｍを超え、耐カラー割れ性が劣っている。
【００６４】
比較例５は、熱延終了温度が低いにもかかわらず、熱延板板厚が比較的薄いために、冷間圧延加工率（表２では冷延率と表示）が９６％と比較的低くなり、最終焼鈍温度が適正であるにもかかわらず、大傾角粒の最大の長さが２０μｍを超えている。
【００６５】
比較例６は、熱延終了温度が低いにもかかわらず、熱延板板厚が比較的薄いために、冷間圧延加工率（表２では冷延率と表示）が９６％と比較的低くなり、また、最終焼鈍温度が高過ぎるために、大傾角粒の最大の長さが２０μｍを大きく超えている。
【００６６】
比較例７は、熱延終了温度が低いにもかかわらず、熱延板板厚が比較的薄いために、冷延率が９６％と比較的低くなり、最終焼鈍温度が適正であるにもかかわらず、大傾角粒の最大の長さが２０μｍを超えている。
【００６７】
比較例８は、最終焼鈍温度が低過ぎ、熱延加工組織が残留する組織となっている。
【００６８】
比較例９は、表１に示すＥのＡｌ純度が９９．００％未満のアルミニウム合金を用いており、Ｆｅ含有量が高過ぎる。このため、熱延条件や最終焼鈍条件が適正で、冷延率が９８％と高いにもかかわらず、粒径が５μｍ以上の粗大金属間化合物が生じ、大傾角粒の最大の長さが２０μｍを超えている。
【００６９】
比較例１０は、均熱温度が高過ぎ、熱延終了温度が高過ぎる。このため、冷延率が９８％と高いにもかかわらず、粒径が５μｍ以上の粗大金属間化合物が生じ、大傾角粒の最大の長さが２０μｍを超えている。
【００７０】
比較例１１は、熱延終了温度が高過ぎ、熱延板板厚が比較的薄いために、冷延率が９６％と比較的低くなり、最終焼鈍温度が適正であるにもかかわらず、大傾角粒の最大の長さが２０μｍを大きく超えている。また、大傾角粒内の亜結晶粒の平均粒径も２．５μｍを超えて大きくなっている。
【００７１】
比較例１２は、熱延終了温度が低いにもかかわらず、熱延板板厚が比較的薄いために、冷延率が91％と比較的低くなり、最終焼鈍温度が適正であるにもかかわらず、大傾角粒の最大の長さが２０μｍを大きく超えている。
【００７２】
フィン材表面のＳＥＭ−ＥＢＳＰ法によるＥＢＳＰ像（組織写真）を図３、４に示す。図３が発明例４であり、図４が比較例６である。図３では亜結晶粒の平均粒径が１．２μｍと細かく、大傾角粒の最大の長さが８μｍと細かいのに対し、図４では亜結晶粒の平均粒径は２．３μｍと細かいにもかかわらず、図４の中央に見える島状の大きな（最大の長さが１５０μｍ）大傾角粒が発達している。
【００７３】
したがって、以上の実施例の結果から、本発明の各要件の持つ臨界的な意義乃至効果が裏付けられる。
【００７４】
【表１】
2006104488.tif 000003
【００７５】
【表２】
2006104488.tif 000004
【産業上の利用可能性】
【００７６】
本発明によれば、フィンへの成形時の耐カラー割れを、確実に、再現性良く改善したアルミニウム合金フィン材を提供できる。この結果、エアコンなどの熱交換器のフィンに用いられるアルミニウム合金フィン材として、板厚１５０μｍ以下にまで薄肉化されても、ドロー方式、ドローレス方式およびドロー・ドローレス複合方式などの種々のフィン材成形法に対応できる。
【図面の簡単な説明】
【００７７】
【図１】フィン材表面の大傾角粒とその最大の長さ、亜結晶粒とその粒径を模式的に示す説明図である。
【図２】本発明フィン材表面の大傾角粒と亜結晶粒とを模式的に示す説明図である。
【図３】発明例フィン材表面の大傾角粒と亜結晶粒とを示す組織図（図面代用写真）である。
【図４】比較例フィン材表面の大傾角粒と亜結晶粒とを示す組織図（図面代用写真）である。
【符号の説明】
【００７８】
１ａ、１ｂ、１ｃ、１ｄ、１ｅ：大傾角粒、Ｌ：大傾角粒の最大長さ、
２：亜結晶粒、３：粒界、
【図１】
2006104488.tif 000005
【図２】
2006104488.tif 000006
【図３】
2006104488.tif 000007
【図４】
2006104488.tif 000008